(57)【特許請求の範囲】
【請求項１】
【化１】
0004158312.tif 000006
式（１）で示される二官能カーボネート構造単位と、
【化２】
0004158312.tif 000007
式（２）で示される二官能カーボネート構造単位とを含むポリカーボネート樹脂であり、かつシクロヘキサノン可溶性の樹脂を結合剤として含むことを特徴とする耐熱性印刷インキ。
（但し、式（１）中、Ｒはメチル基。）
【請求項２】
シクロヘキサノンを含む混合溶剤を溶剤として含むことを特徴とする請求項１記載の耐熱性印刷インキ。
【請求項３】
請求項１又は２に記載の耐熱性印刷インキを使用して加飾したシートを形成し、該シートを金型中にインサートした後、熱溶融した樹脂を上記金型中に射出することを特徴とする加飾樹脂製品の製造方法。
【発明の詳細な説明】
【０００１】
【発明の属する技術分野】
本発明は、射出成形品の表面に加飾性を付与するために用いられる印刷インキ、及び該インキを用いた加飾樹脂製品の製造方法に関する。
【０００２】
【従来の技術】
従来より、表面に所望の図形、文字等の加飾が施された樹脂製品の製造に際しては、加飾印刷が施されたシートを金型中にインサートした後、溶融した樹脂を金型中に射出して、樹脂表面に加飾印刷が施されたシートを一体化させる成形法（以下、インサート成形という。）が用いられている。このインサート成形において、加飾用に使用される印刷インキは、射出される高温の溶融樹脂の熱影響によってもシートから溶融流動することなく、強固に固着していることが必要である。
【０００３】
かかる条件を満たすインキの結合剤として、
【化３】
0004158312.tif 000002
式（３）で示される二官能カーボネート構造単位を含む熱可塑性芳香族ポリカーボネートが提案されている（特許第２９９７６３６号公報参照）。
【０００４】
しかしながら、一般に市販されているポリカーボネート樹脂は、
【化４】
0004158312.tif 000003
式（４）で示される二官能カーボネートの重合体であり、これに近い化学構造のものは、安価に製造容易である。
しかるに、上記式（３）で示される構造の二官能カーボネートは構造が複雑であり、その合成は容易でないという欠点を有する。
【０００５】
しかるに、上記式（３）で示される構造の二官能カーボネートは構造が複雑であり、その合成は容易でないという欠点を有する。
【０００６】
【発明が解決しようとする課題】
したがって、本発明の目的は、式（３）で示されるような複雑な化学構造ユニットを必要とせず、式（４）で示される化学構造に近い構造ユニットで構成されるポリカーボネート樹脂を結合剤として含む耐熱性印刷インキを提供することであり、また該耐熱性印刷インキを用いて加飾樹脂製品の製造方法を提供することである。
【０００７】
【課題を解決するための手段】
上記課題を解決するために本発明は、
【化５】
0004158312.tif 000004
式（１）で示される二官能カーボネート構造単位と、
【化６】
0004158312.tif 000005
式（２）で示される二官能カーボネート構造単位とを含むポリカーボネート樹脂であり、かつシクロヘキサノン可溶性の樹脂を結合剤として含む耐熱性印刷インキを提供する。
【０００８】
式（１）において、Ｒはメチル基である。
式（２）は、最も一般的なポリカーボネート樹脂の構造単位である。
【０００９】
本発明にかかる耐熱性印刷インキの結合剤となるポリカーボネート樹脂は、式（１）と式（２）との構造単位を種々の割合で含むことができ、またその配列も規則的、ランダム的、あるいはブロック的であってもよい。但し、結果的には結合樹脂はシクロヘキサノン可溶性であることが必要である。
【００１０】
したがって、前記式（１）及び（２）の構造単位の比率や配列様式も、その範囲内で制限される。
【００１１】
本発明にかかる耐熱性印刷インキにおける結合剤として市販されている樹脂の例としてしては、三菱瓦斯化学（株）製ユーピロンＦＰＣ２１３６などがある。
【００１２】
本発明の耐熱性印刷インキは、当然のことながら、その必須成分として溶剤を含有するが、溶剤の例としてはケトン類、エステル類、アルコール類、芳香族炭化水素や、これらの混合物を挙げることができる。
【００１３】
特に、シクロヘキサノンを溶剤の一部として含有する耐熱性印刷インキは、インサート用のシートに印刷した場合に、該シートとの密着性が良好である。このことは、インサート成形時において、熱溶融樹脂による熱影響によりインキの溶融流動や剥離が生じず、これにより加飾画像の変形を防ぐ意味で重要である。
【００１４】
また、本発明にかかる加飾樹脂製品の製造方法において、上記耐熱性印刷インキを用いて形成する加飾シートは、ポリカーボネート等の基材のフィルム上に、スクリーン印刷等の印刷方法によって、図形、文字等所定のパターンを設けることにより作製することができる。
【００１５】
また、加飾樹脂製品を製造するために、金型中に溶融射出する樹脂の例としては、ポリカーボネート樹脂、アクリロニトリル・ブタジエン・スチレン共重合体樹脂（ＡＢＳ樹脂）、ポリカーボネート樹脂／ＡＢＳ樹脂ブレンド樹脂などがある。これらの樹脂は、一般に２００℃以上、好ましくは２３０℃以上の高温で射出成形される。したがって、このような高温において射出成形と加飾とを同時に行う方法において、本発明にかかる耐熱性印刷インキを使用することは効果的である。
【００１６】
【実施例】
以下、本発明の実施例について説明する。
（実施例１）
【００１７】
式（１）と（２）の共重合体であるポリカーボネート樹脂（三菱瓦斯化学（株）製ユーピロンＦＰＣ２１３６）：２０重量部、顔料：１０重量部、消泡剤：１重量部、溶剤としてシクロヘキサノン：３０重量部、プロピレングリコールモノメチルエーテルアセテート：３０重量部、ソルベッソ♯１５０：１０重量部を混合して印刷インキを製造した。
【００１８】
このインキを使用してポリカーボネートフィルムに文字を加飾印刷した。かくして印刷されたフィルムを射出成形金型中に印刷面を内側にして設置し、ポリカーボネート樹脂（三菱瓦斯化学（株）製ユーピロンＳ−３０００）をシリンダー温度３０５℃で溶融射出成形した。
【００１９】
加飾フィルムは完全に成形品と一体化し、しかも加飾された文字に、滲みや流れが認められず、鮮明性が保たれた。
【００２０】
（実施例２）
射出成形する樹脂をポリカーボネート樹脂／ＡＢＳ樹脂のブレンド樹脂（三菱瓦斯化学（株）製ユーピロンＰＭ１２１０）とし、シリンダー温度２５０℃にする以外は実施例１と同様に行った。
【００２１】
結果として実施例１と同様に、加飾フィルムが完全に成形品と一体化された成形品が得られ、加飾された文字に、滲みや流れがなく、鮮明性が完全に保たれた。
【００２２】
（比較例１）
印刷インキの結合剤としてポリカーボネート樹脂の代わりにアクリル樹脂を使用する以外は、実施例１と同様に行った。
加飾印刷に使用されたインキは溶融流れを生じ、加飾文字が読み取り難い成形品が得られた。
【００２３】
【発明の効果】
以上説明したように本発明によれば、複雑な化学構造ユニットを必要とせず、安価に製造容易であるポリカーボネート樹脂を結合剤として含む耐熱性印刷インキを提供することができる。また、この耐熱性印刷インキを用いた加飾樹脂製品の製造方法により、安価でしかも高温（２３０℃以上）の溶融樹脂を射出しても、熱影響による加飾の滲みや流れ（流動）、あるいは剥離のない加飾樹脂製品を得ることができる。したがって、高温で射出成形せざるを得ない樹脂を用いる場合であっても、鮮明な加飾が施された製品の製造が可能となる。